(57)【要約】 【課題】  セメント製品や樹脂製品等に貼着又は埋設したときに、織物を平滑化しうると共に、目が生じにくいようにしたメッシュ織物の製造方法を提供する。【解決手段】  芯成分が高融点重合体よりなり、鞘成分が低融点重合体よりなる芯鞘型複合繊維を複数本引き揃えてなるマルチフィラメント糸を得る。マルチフィラメント糸に甘撚を施して経糸及び緯糸を得る。経糸をＡ１及びＡ２よりなるＡ列群と、Ｂ１及びＢ２よりなるＢ列群に分割する。Ａ列群とＢ列群の各群を、各々上下に移動させて、Ａ列群とＢ列群の間に、上下方向の隙間を設ける。この隙間に、緯糸Ｃ１を打ち込み、続いて緯糸Ｃ２を打ち込んで、メッシュ織物を製織する。メッシュ織物とセメント又は樹脂を積層し加熱又は加圧することにより一体化してセメント製品又は樹脂製品を得る。【選択図】  図１
2018048432.tif 000002
【特許請求の範囲】
【請求項１】
芯成分が高融点重合体よりなり、鞘成分が低融点重合体よりなる芯鞘型複合繊維を複数本引き揃えてなるマルチフィラメント糸を得る工程と、
前記マルチフィラメント糸に甘撚を施して経糸及び緯糸を得る工程と、
ｎ（ｎは２以上の正数である。以下同じ。）本の経糸列Ａ群を同時に上に移動させたとき、該経糸列Ａ群と隣り合うｎ本の甘撚された経糸列Ｂ群を同時に下に移動させ、また、該経糸列Ａ群を同時に下に移動させたとき、該経糸列Ｂ群を同時に上に移動させて、該経糸列Ａ群と該経糸列Ｂ群の間に上下方向の隙間を設ける工程と、
前記隙間の間に、甘撚された緯糸をｎ回打ち込むことによってメッシュ織物を製織する工程とよりなる成型用メッシュ織物の製造方法。
【請求項２】
経糸及び緯糸に施される甘撚が、５０〜７０Ｔ／Ｍの撚りである請求項１記載の成型用メッシュ織物の製造方法。
【請求項３】
経糸及び緯糸が異色である請求項１記載の成型用メッシュ織物の製造方法。
【請求項４】
芯成分がポリエチレンテレフタレートで鞘成分がポリオレフィン及び／又はマレイン酸変性ポリオレフィンである請求項１記載の成型用メッシュ織物の製造方法。
【発明の詳細な説明】
【技術分野】
【０００１】
本発明は、セメント製品や樹脂製品等に貼着又は埋設して用いる成型用メッシュ織物の製造方法に関するものである。
【背景技術】
【０００２】
従来より、セメントで成型される製品に、メッシュ織物を貼着又は埋設して、セメント製品を強化することが行われている（特許文献１）。また、電気冷蔵庫、電子レンジ及び電気掃除機等の電子・電気機器の樹脂製筐体にメッシュ織物を貼着又は埋設して、樹脂製筐体を強化することも行われている。
【０００３】
特許文献１には、ガラス繊維や合成繊維よりなるストランドを経糸及び緯糸に用いて、製織したメッシュ織物が記載されている。しかしながら、かかる織物は経糸と緯糸とが浮沈しながら交錯しているものであり、セメント製品又は樹脂製品表面が平滑に仕上がりにくいということがあった。また、経糸と緯糸の間に目（隙間）が存在するため、メッシュ織物が目視できる状態で貼着又は埋設されていると、織物中の目が混入し、不鮮明な織物柄となって美装感に優れた製品が得られにくいということがあった。
【０００４】
【特許文献１】特開２００７−２９１５９０号公報
【発明の概要】
【発明が解決しようとする課題】
【０００５】
本発明の課題は、セメント製品や樹脂製品等に貼着又は埋設したときに、織物を平滑化しうると共に、目が生じにくいようにしたメッシュ織物の製造方法を提供することにある。
【課題を解決するための手段】
【０００６】
本発明は、特定の経糸及び緯糸を用いると共に、特定の方法で製織してメッシュ織物を得ることにより、上記課題を解決したものである。すなわち、本発明は、芯成分が高融点重合体よりなり、鞘成分が低融点重合体よりなる芯鞘型複合繊維を複数本引き揃えてなるマルチフィラメント糸を得る工程と、前記マルチフィラメント糸に甘撚を施して経糸及び緯糸を得る工程と、ｎ（ｎは２以上の正数である。以下同じ。）本の経糸列Ａ群を同時に上に移動させたとき、該経糸列Ａ群と隣り合うｎ本の甘撚された経糸列Ｂ群を同時に下に移動させ、また、該経糸列Ａ群を同時に下に移動させたとき、該経糸列Ｂ群を同時に上に移動させて、該経糸列Ａ群と該経糸列Ｂ群の間に上下方向の隙間を設ける工程と、前記隙間の間に、甘撚された緯糸をｎ回打ち込むことによってメッシュ織物を製織する工程とよりなる成型用メッシュ織物の製造方法に関するものである。
【０００７】
本発明に用いる経糸及び緯糸は、マルチフィラメント糸に甘撚を施してなるものである。マルチフィラメント糸は、高融点重合体よりなる芯成分と、低融点重合体よりなる鞘成分とが芯鞘型に複合された芯鞘型複合繊維が複数本引き揃えられてなるものである。マルチフィラメント糸を構成する芯鞘型複合繊維の本数は任意であるが、一般的に５０本以上である。この本数が少ないと、経糸及び緯糸の幅を大きく広げにくくなる。また、マルチフィラメント糸の繊度も任意であるが、一般的に８００デシテックス以上である。マルチフィラメント糸の繊度が低すぎると、鮮明な織物柄を表現しにくくなる。芯成分と鞘成分の組み合わせとしては、ポリエチレンテレフタレート／ポリエチレン、ポリエチレンテレフタレート／ポリプロピレン、ポリエチレンテレフタレート／マレイン酸変性ポリエチレン、ポリエチレンテレフタレート／マレイン酸変性ポリプロピレン、ポリエチレンテレフタレート／（ポリエチレン及びマレイン酸変性ポリエチレンの混合物）、ポリエチレンテレフタレート／（ポリプロピレン及びマレイン酸変性ポリプロピレンの混合物）及びポリエチレンテレフタレート／低融点ポリエステル等の従来公知の組み合わせが挙げられる。芯成分と鞘成分の重量割合は、芯成分：鞘成分＝１：１〜５程度である。鞘成分として低融点重合体が用いられているのは、鞘成分を軟化又は溶融しやすくして、セメントや樹脂との接着性を向上させると共に、経糸と緯糸とを融着させるためである。また、芯成分として高融点重合体を用いられているのは、鞘成分が軟化又は溶融しても、芯成分に当初の繊維形態を保持させて、織物柄を表現しやすくするためである。
【０００８】
経糸及び緯糸は、マルチフィラメント糸に甘撚が施されてなるものである。甘撚を施す理由は、撚りを甘くすることにより、セメントや樹脂と一体化する際に、経糸及び緯糸の幅が拡がりやすくなり、織物自体が平滑化されると共に、織物の目が詰まって経糸及び緯糸間の目が消失するからである。甘撚は、一般的に撚り数が６０〜１２０Ｔ／Ｍ程度であり、特に５０〜７０Ｔ／Ｍであるのが好ましい。撚り数が多すぎると、セメントや樹脂と一体化する際に、経糸及び緯糸の幅が拡がりにくくなる。また、撚り数が少なすぎると、経糸及び緯糸に毛羽が生じやすくなり、製織性が低下する。経糸及び緯糸は、染料又は顔料によって着色されていてもよいし、着色されていなくてもよい。特に、経糸及び緯糸が異色に着色されていると、織物柄が鮮明となるので好ましい。
【０００９】
経糸及び緯糸を用いて織物を製織する方法について説明する。経糸は、複数本の経糸列Ａ群と、経糸列Ａ群に隣り合う複数本の経糸列Ｂ群に分割する。図１及び図２に基づいて具体的に説明すると、経糸Ａ１と経糸Ａ２とが２本の経糸列Ａ群となり、経糸Ｂ１と経糸Ｂ２とが２本の経糸列Ｂ群となり、経糸列Ａ群と経糸列Ｂ群とが隣り合うように分割されている。図１及び図２では、経糸列Ａ群及びＢ群はいずれも２本の経糸よりなるものであるが、この本数は３本であっても４本以上であってもよい。また、経糸列Ａ群及びＢ群を構成する経糸の本数は、同じであっても異なっていてもよい。経糸列Ａ群及びＢ群の本数を２本以上としたのは、経糸の幅を大きく広げることにより、織物の目を消失させて織物柄を鮮明に表現するためである。
【００１０】
経糸列Ａ群とＢ群を分割するには、織機に設けられている二つの綜絖のうち、一方の綜絖目に経糸Ａ１及びＡ２を通し、その両隣りは経糸を通さずに他方の綜絖目に経糸Ｂ１及びＢ２を通し、これを繰り返せばよい。そして、綜絖を上下に移動させて、経糸列Ａ群を上に移動させたときは経糸列Ｂ群を下に移動させ、経糸列Ａ群を下に移動させたときは経糸列Ｂ群を上に移動させる。これにより、経糸列Ａ群と経糸列Ｂ群の間には、上下方向に隙間が生じる。そして、この隙間に、緯糸Ｃ１を打ち込み、続いて緯糸Ｃ２を打ち込む。図１及び図２では、緯糸を２回打ち込んだ例を示したが、３回又は４回以上打ち込んでもよい。経糸列Ａ群とＢ群の間に生じた隙間に、緯糸を２回以上打ち込むのも、緯糸の幅を大きく広げることにより、織物の目を消失させて織物柄を鮮明に表現するためである。
【００１１】
本発明に係る方法で得られたメッシュ織物は、たとえば、セメント本体表面に張設した後、表面塗装用セメントを塗工し、加圧することにより、セメント本体と一体化させてセメント製品を得ることができる。また、メッシュ織物と樹脂フィルムを積層し、加熱加圧して、メッシュ織物の芯鞘型複合繊維の鞘成分を軟化又は溶融させると共に、樹脂フィルムを軟化又は溶融させることにより、両者を一体化させた樹脂製品を得ることができる。さらに、金型にメッシュ織物を配しておき、この金型中に高温の溶融樹脂を圧入することにより、メッシュ織物と溶融樹脂とを接合させた後に固化させて、両者を一体化して樹脂製品を得ることもできる。また、メッシュ織物単体で成型することも可能である。すなわち、メッシュ織物で任意の三次元形態を作成し、これに加熱及び加圧を施し、芯鞘型複合繊維中の鞘成分のみを軟化又は溶融させて、経糸及び緯糸を融着固定させると共に、メッシュ織物の目を詰めて、メッシュ織物単体の成型品を得ることもできる。
【発明の効果】
【００１２】
本発明に係る方法で得られたメッシュ織物を用いてセメント製品や樹脂製品を成型すると、メッシュ織物は、甘撚されたマルチフィラメント糸よりなる経糸及び緯糸が特定の態様で配置されているので、加圧時に経糸及び緯糸の幅が大きく拡がり、織物が平滑になると共に織物の目が詰まって消失する。たとえば、図１に示すメッシュ織物を用いた場合には、図３に示す如き状態となり、図２に示すメッシュ織物の場合は、図４に示す如き状態となる。したがって、本発明に係る方法で得られたセメント製品や樹脂製品は、表面が平滑であると共に鮮明な織物柄が表現でき、美装感に優れたものとなる。また、セメント製品や樹脂製品をメッシュ織物で強化しうるので、セメントや樹脂の使用量を少なくしても、良好な機械的強度を持つ製品が得られる。したがって、セメント製品や樹脂製品を軽量化しうるという効果も奏する。
【実施例】
【００１３】
実施例１
芯成分がポリエチレンテレフタレート（融点２６０℃）よりなり、鞘成分がポリエチレン（融点１３０℃）よりなり、芯成分：鞘成分＝１：２．７（重量比）である芯鞘型複合繊維を、１９２本引き揃えて１６７０デシテックスのマルチフィラメント糸を得た。このマルチフィラメント糸をリング撚糸機にて、Ｓ方向に６０Ｔ／Ｍの甘撚を施し、経糸及び緯糸を準備した。この経糸と緯糸を用い、経糸密度２２本／インチで緯糸密度２２本／インチとなるようにして、図２に示したメッシュ織物を得た。このメッシュ織物とポリエチレンフィルムとを積層し、温度１５０℃、圧力０．４ＭＰａ及び時間６０秒の条件で加熱加圧を行い、樹脂製品を得た。この樹脂製品は、表面が平滑で図４に示す如き鮮明な織物柄を持つものであった。
【００１４】
実施例２
経糸密度と緯糸密度を２５本／インチに変更する他は、実施例１と同様にして樹脂製品を得た。この樹脂製品も、表面が平滑で図４に示す如き鮮明な織物柄を持つものであった。
【００１５】
実施例３
実施例１で用いた経糸及び緯糸を用い、経糸密度２８本／インチで緯糸密度２８本／インチとなるようにして、図１に示したメッシュ織物を得た。このメッシュ織物を用いて、実施例１と同一の条件で加熱加圧を行い、樹脂製品を得た。この樹脂製品は、表面が平滑で図４に示す如き鮮明な織物柄を持つものであった。
【００１６】
実施例４
芯成分がポリエチレンテレフタレート（融点２６０℃）よりなり、鞘成分がポリエチレン（融点１３０℃）７０重量部及びマレイン酸変性ポリエチレン（融点１２２℃）３０重量部の混合物よりなり、芯成分：鞘成分＝１：２．７（重量比）である芯鞘型複合繊維を、１９２本引き揃えて１６７０デシテックスのマルチフィラメント糸を得た。このマルチフィラメント糸をリング撚糸機にて、Ｓ方向に６０Ｔ／Ｍの甘撚を施し、経糸及び緯糸を準備した。この経糸及び緯糸を用い、経糸密度２８本／インチで緯糸密度２８本／インチとなるようにして、図２に示したメッシュ織物を得た。このメッシュ織物とポリプロピレンフィルムとを積層し、温度１５０℃、圧力０．４ＭＰａ及び時間６０秒の条件で加熱加圧を行い、樹脂製品を得た。この樹脂製品は、ポリプロピレンフィルムとメッシュ織物との接着性が良好で、表面が平滑でポリプロピレンフィルムの光沢が現れたもので、図４に示す如き鮮明な織物柄を持つものであった。
【図面の簡単な説明】
【００１７】
【図１】本発明の一例で用いるメッシュ織物の模式的表面図である。
【図２】本発明の他の例で用いるメッシュ織物の模式的表面図である。
【図３】図１のメッシュ織物を用いて加熱加圧処理した後の状態を示す模式的表面図である。
【図４】図２のメッシュ織物を用いて加熱加圧処理した後の状態を示す模式的表面図である。
【符号の説明】
【００１８】
Ａ１  経糸
Ａ２  経糸
Ｂ１  経糸
Ｂ２  経糸
Ｃ１  緯糸
Ｃ２  緯糸
【図１】
2018048432.tif 000003
【図２】
2018048432.tif 000004
【図３】
2018048432.tif 000005
【図４】
2018048432.tif 000006